(57)【要約】【課題】強度に優れる繊維状セルロース複合樹脂及びその製造方法、並びに乾燥物にしたとしても樹脂の補強効果に優れる樹脂の補強材を提供する。【解決手段】繊維状セルロース複合樹脂を、繊維状セルロース及び分散剤の混合物（補強材）と、樹脂とを含むものとし、繊維状セルロースの一部又は全部として微細繊維を使用し、分散剤を水酸基、カルボキシ基、及びアミン基の中から選択された少なくともいずれか１種以上の官能基を有するものとする。また、この複合樹脂を製造するにあたっては、繊維状セルロースのスラリーに分散剤を混合して混合物とし、この混合物を乾燥及び粉砕して粉状物としてから樹脂と混練するものとし、繊維状セルロースの一部又は全部として微細繊維を使用し、分散剤として水酸基、カルボキシ基、及びアミン基の中から選択された少なくともいずれか１種以上の官能基を有するものを使用する。【選択図】なし【特許請求の範囲】
【請求項１】
繊維状セルロース及び分散剤の混合物と、樹脂とを含み、
前記繊維状セルロースの一部又は全部として微細繊維を含み、
前記分散剤が水酸基、カルボキシ基、及びアミン基の中から選択された少なくともいずれか１種以上の官能基を有するものである、
ことを特徴とする繊維状セルロース複合樹脂。
【請求項２】
前記分散剤が、メラミン、尿素燐酸化澱粉、カルバミン酸澱粉、レシチン、及びカゼインの中から選択された少なくともいずれか１種以上である、
請求項１に記載の繊維状セルロース複合樹脂。
【請求項３】
前記混合物の嵩比重が０．０３以上である、
請求項１又は請求項２に記載の繊維状セルロース複合樹脂。
【請求項４】
前記混合物の水分率が５０％以下である、
請求項１〜３のいずれか１項に記載の繊維状セルロース複合樹脂。
【請求項５】
前記混合物の平均粒子径が１０００μｍ以下である、
請求項１〜４のいずれか１項に記載の繊維状セルロース複合樹脂。
【請求項６】
前記微細繊維が平均繊維径１００ｎｍ以下のセルロースナノファイバーである、
請求項１〜５のいずれか１項に記載の繊維状セルロース複合樹脂。
【請求項７】
繊維状セルロースのスラリーに分散剤を混合して混合物とし、この混合物を乾燥及び粉砕して粉状物としてから樹脂と混練するものとし、
前記繊維状セルロースの一部又は全部として微細繊維を使用し、
前記分散剤として水酸基、カルボキシ基、及びアミン基の中から選択された少なくともいずれか１種以上の官能基を有するものを使用する、
ことを特徴とする繊維状セルロース複合樹脂の製造方法。
【請求項８】
前記微細繊維として平均繊維径１００ｎｍ以下のセルロースナノファイバーを使用し、
前記分散剤の混合量を前記セルロースナノファイバー１００質量部に対して１〜４０質量部とする、
請求項７に記載の繊維状セルロース複合樹脂の製造方法。
【請求項９】
熱可塑性樹脂又は熱硬化性樹脂の補強材であり、
繊維状セルロース及び分散剤の混合物で、
前記繊維状セルロースの一部又は全部として微細繊維を含み、
前記分散剤が水酸基、カルボキシ基、及びアミン基の中から選択された少なくともいずれか１種以上の官能基を有するものである、
ことを特徴とする樹脂の補強材。
【請求項１０】
平均粒子径が１，０００μｍ以下である、
請求項９に記載の樹脂の補強材。
【発明の詳細な説明】
【技術分野】
【０００１】
本発明は、繊維状セルロース複合樹脂及びその製造方法、並びに樹脂の補強材に関するものである。
【背景技術】
【０００２】
セルロースナノファイバーは、通常、分散液（スラリー）の状態で得られるが、分散液の状態で輸送するとコストが嵩む。そこで、事業化するにあたっては、セルロースナノファイバーの分散液を乾燥し、乾燥物として輸送するのが合理的である。しかしながら、分散液を乾燥させると、セルロースナノファイバー同士が水素結合によって強く凝集する。したがって、セルロースナノファイバーを再び水に分散させるのが難しく、乾燥前のようには分散しなくなる。
【０００３】
このような背景のもと、本発明者等は、セルロースナノファイバーの再分散性を向上させることを目的として、ヒドロキシ酸類の使用を提案し（特許文献１参照）、また、グリセリン又はグリセリン誘導体の使用を提案した（特許文献２参照）。これらの提案によれば、セルロースナノファイバーの再分散性は十分に向上する。
【０００４】
一方、近年、セルロースナノファイバー、ミクロフィブリル化セルロース等の微細繊維は、樹脂の補強材としての使用が脚光を浴びている。そこで、本発明者等は、上記提案に従って乾燥物とした微細繊維について、樹脂の補強材としての性能を調べるために各種試験を行った。しかるに、この試験の過程において、上記提案による乾燥物を使用した場合、得られる繊維状セルロース複合樹脂は、強度の点で改善の余地があることが分かった。
【先行技術文献】
【特許文献】
【０００５】
【特許文献１】特開２０１７−２１３８号公報
【特許文献２】特開２０１７−１０１１８４号公報
【発明の概要】
【発明が解決しようとする課題】
【０００６】
本発明が解決しようとする主たる課題は、強度に優れる繊維状セルロース複合樹脂及びその製造方法、並びに乾燥物にしたとしても樹脂の補強効果に優れる樹脂の補強材を提供することにある。
【課題を解決するための手段】
【０００７】
本発明者等は各種試験を行うなかで、特許文献１，２の乾燥物は水に対する再分散性に優れるが、樹脂に対する分散性には劣ることを知見した。このことが樹脂に乾燥物（セルロースナノファイバー、ミクロフィブリル化セルロース等）を混合しても当該樹脂の強度が期待するほど向上しない一因になっていたのである。この点、乾燥物をいったん水に分散させ、分散液の状態で樹脂と混合することもできるが、樹脂との混合に伴ってセルロースナノファイバー等の水分を蒸発させるというのは非常に熱効率が悪い。このような背景のもと想到するに至ったのが下記に示す手段である。
【０００８】
（請求項１に記載の手段）
繊維状セルロース及び分散剤の混合物と、樹脂とを含み、
前記繊維状セルロースの一部又は全部として微細繊維を含み、
前記分散剤が水酸基、カルボキシ基、及びアミン基の中から選択された少なくともいずれか１種以上の官能基を有するものである、
ことを特徴とする繊維状セルロース複合樹脂。
【０００９】
（請求項２に記載の手段）
前記分散剤が、メラミン、尿素燐酸化澱粉、カルバミン酸澱粉、レシチン、及びカゼインの中から選択された少なくともいずれか１種以上である、
請求項１に記載の繊維状セルロース複合樹脂。
【００１０】
（請求項３に記載の手段）
前記混合物の嵩比重が０．０３以上である、
請求項１又は請求項２に記載の繊維状セルロース複合樹脂。
【００１１】
（請求項４に記載の手段）
前記混合物の水分率が５０％以下である、
請求項１〜３のいずれか１項に記載の繊維状セルロース複合樹脂。
【００１２】
（請求項５に記載の手段）
前記混合物の平均粒子径が１０００μｍ以下である、
請求項１〜４のいずれか１項に記載の繊維状セルロース複合樹脂。
【００１３】
（請求項６に記載の手段）
前記微細繊維が平均繊維径１００ｎｍ以下のセルロースナノファイバーである、
請求項１〜５のいずれか１項に記載の繊維状セルロース複合樹脂。
【００１４】
（請求項７に記載の手段）
繊維状セルロースのスラリーに分散剤を混合して混合物とし、この混合物を乾燥及び粉砕して粉状物としてから樹脂と混練するものとし、
前記繊維状セルロースの一部又は全部として微細繊維を使用し、
前記分散剤として水酸基、カルボキシ基、及びアミン基の中から選択された少なくともいずれか１種以上の官能基を有するものを使用する、
ことを特徴とする繊維状セルロース複合樹脂の製造方法。
【００１５】
（請求項８に記載の手段）
前記微細繊維として平均繊維径１００ｎｍ以下のセルロースナノファイバーを使用し、
前記分散剤の混合量を前記セルロースナノファイバー１００質量部に対して１〜４０質量部とする、
請求項７に記載の繊維状セルロース複合樹脂の製造方法。
【００１６】
（請求項９に記載の手段）
熱可塑性樹脂又は熱硬化性樹脂の補強材であり、
繊維状セルロース及び分散剤の混合物で、
前記繊維状セルロースの一部又は全部として微細繊維を含み、
前記分散剤が水酸基、カルボキシ基、及びアミン基の中から選択された少なくともいずれか１種以上の官能基を有するものである、
ことを特徴とする樹脂の補強材。
【００１７】
（請求項１０に記載の手段）
平均粒子径が１,０００μｍ以下である、
請求項９に記載の樹脂の補強材。
【発明の効果】
【００１８】
本発明によると、強度に優れる繊維状セルロース複合樹脂及びその製造方法、並びに乾燥物にしたとしても樹脂の補強効果に優れる樹脂の補強材となる。
【発明を実施するための形態】
【００１９】
次に、発明を実施するための形態を説明する。なお、本実施の形態は本発明の一例である。本発明の範囲は、本実施の形態の範囲に限定されない。
【００２０】
本形態の繊維状セルロース複合樹脂は、繊維状セルロース及び分散剤の混合物と、樹脂とを含む。繊維状セルロースは、例えば、セルロースナノファイバー（ＣＮＦ）やミクロフィブリル化セルロース（ＭＦＣ）等の微細繊維が混合されてなる。また、分散剤は、水酸基、カルボキシ基、及びアミン基の中から選択された少なくともいずれか１種以上の官能基を有するものである。
【００２１】
この繊維状セルロース複合樹脂は、例えば、繊維状セルロースのスラリーに分散剤を混合して混合物とし、この混合物を乾燥及び粉砕して粉状物としてから樹脂と混練することで得ることができる。以下、詳細に説明する。なお、繊維状セルロースは、「セルロース繊維」ともいう。
【００２２】
（セルロースナノファイバー）
本形態の繊維状セルロースは、その一部又は全部として微細繊維を含む。微細繊維としては、セルロースナノファイバー及びミクロフィブリル化セルロースの少なくともいずれか一方を、好ましくは、セルロースナノファイバーを含む。
【００２３】
セルロースナノファイバーは、樹脂の強度を大幅に向上する役割を有する。セルロースナノファイバーは、原料パルプを解繊（微細化）することで得ることができる。
【００２４】
セルロースナノファイバーの原料パルプとしては、例えば、広葉樹、針葉樹等を原料とする木材パルプ、ワラ・バガス・綿・麻・じん皮繊維等を原料とする非木材パルプ、回収古紙、損紙等を原料とする古紙パルプ（ＤＩＰ）等の中から１種又は２種以上を選択して使用することができる。なお、以上の各種原料は、例えば、セルロース系パウダーなどと言われる粉砕物（粉状物）の状態等であってもよい。
【００２５】
ただし、不純物の混入を可及的に避けるために、セルロースナノファイバーの原料パルプとしては、木材パルプを使用するのが好ましい。木材パルプとしては、例えば、広葉樹クラフトパルプ（ＬＫＰ）、針葉樹クラフトパルプ（ＮＫＰ）等の化学パルプ、機械パルプ（ＴＭＰ）等の中から１種又は２種以上を選択して使用することができる。
【００２６】
広葉樹クラフトパルプは、広葉樹晒クラフトパルプであっても、広葉樹未晒クラフトパルプであっても、広葉樹半晒クラフトパルプであってもよい。同様に、針葉樹クラフトパルプは、針葉樹晒クラフトパルプであっても、針葉樹未晒クラフトパルプであっても、針葉樹半晒クラフトパルプであってもよい。
【００２７】
機械パルプとしては、例えば、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）、漂白サーモメカニカルパルプ（ＢＴＭＰ）等の中から１種又は２種以上を選択して使用することができる。
【００２８】
原料パルプは、解繊するに先立って化学的手法によって前処理することもできる。化学的手法による前処理としては、例えば、酸による多糖の加水分解（酸処理）、酵素による多糖の加水分解（酵素処理）、アルカリによる多糖の膨潤（アルカリ処理）、酸化剤による多糖の酸化（酸化処理）、還元剤による多糖の還元（還元処理）等を例示することができる。
【００２９】
解繊に先立ってアルカリ処理すると、パルプが持つヘミセルロースやセルロースの水酸基が一部解離し、分子がアニオン化することで分子内及び分子間水素結合が弱まり、解繊におけるセルロース繊維の分散が促進される。
【００３０】
アルカリ処理に使用するアルカリとしては、例えば、水酸化ナトリウム、水酸化リチウム、水酸化カリウム、アンモニア水溶液、水酸化テトラメチルアンモニウム、水酸化テトラエチルアンモニウム、水酸化テトラブチルアンモニウム、水酸化ベンジルトリメチルアンモニウム等の有機アルカリ等を使用することができる。ただし、製造コストの観点からは、水酸化ナトリウムを使用するのが好ましい。
【００３１】
解繊に先立って酵素処理や酸処理、酸化処理を施すと、セルロースナノファイバーの保水度を低く、結晶化度を高くすることができ、かつ均質性を高くすることができる。この点、セルロースナノファイバーの保水度が低いと脱水し易くなり、セルロース繊維スラリーの脱水性が向上する。
【００３２】
原料パルプを酵素処理や酸処理、酸化処理すると、パルプが持つヘミセルロースやセルロースの非晶領域が分解される。結果、微細化処理のエネルギーを低減することができ、セルロース繊維の均一性や分散性を向上することができる。ただし、前処理は、セルロースナノファイバーのアスペクト比を低下させるため、樹脂の補強材にするという点では、過度の前処理を避けるのが好ましい。
【００３３】
原料パルプの解繊は、例えば、ビーター、高圧ホモジナイザー、高圧均質化装置等のホモジナイザー、グラインダー、摩砕機等の石臼式摩擦機、単軸混練機、多軸混練機、ニーダーリファイナー、ジェットミル等を使用して原料パルプを叩解することによって行うことができる。ただし、リファイナーやジェットミルを使用して行うのが好ましい。
【００３４】
原料パルプの解繊は、得られるセルロースナノファイバーの平均繊維径、平均繊維長、保水度、結晶化度、擬似粒度分布のピーク値、パルプ粘度、分散液のＢ型粘度が、以下に示すような所望の値又は評価となるように行うのが好ましい。
【００３５】
セルロースナノファイバーの平均繊維径（平均繊維幅。単繊維の直径平均。）は、好ましくは１〜１００ｎｍ、より好ましくは１０〜８０ｎｍ、特に好ましくは２０〜６０ｎｍである。セルロースナノファイバーの平均繊維径が１ｎｍを下回ると、脱水性が悪化するおそれがある。また、セルロースナノファイバーを分散剤と混合する本形態においては、分散剤がセルロースナノファイバーを十分に覆わなくなり（に十分に纏わりつかなくなり）、再分散性の向上効果が不十分になるおそれがある。他方、セルロースナノファイバーの平均繊維径が１００ｎｍを上回ると、セルロースナノファイバー１本当たりに含まれるセルロース単結晶の個数が増えるため、補強効果が低くなるおそれがある。
【００３６】
セルロースナノファイバーの平均繊維径は、例えば、原料パルプの選定、前処理、解繊等によって調整することができる。
【００３７】
セルロースナノファイバーの平均繊維径の測定方法は、次のとおりである。
まず、固形分濃度０．０１〜０．１質量％のセルロースナノファイバーの水分散液１００ｍｌをテフロン（登録商標）製メンブレンフィルターでろ過し、エタノール１００ｍｌで１回、ｔ−ブタノール２０ｍｌで３回溶媒置換する。次に、凍結乾燥し、オスミウムコーティングして試料とする。この試料について、構成する繊維の幅に応じて３，０００倍〜３０，０００倍のいずれかの倍率で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径を平均繊維径とする。
【００３８】
セルロースナノファイバーの平均繊維長（単繊維の長さ）は、好ましくは０．１〜１，０００μｍ、より好ましくは０．５〜５００μｍ、特に好ましくは１〜１００μｍである。セルロースナノファイバーの平均繊維長が０．１μｍを下回ると、セルロースナノファイバー同士の三次元ネットワークを構築できず、補強効果が低下するおそれがある。他方、セルロースナノファイバーの平均繊維長が１，０００μｍを上回ると、繊維同士が絡み易くなり、再分散性が十分に向上しないおそれがある。
【００３９】
セルロースナノファイバーの平均繊維長は、例えば、原料パルプの選定、前処理、解繊等によって調整することができる。
【００４０】
セルロースナノファイバーの平均繊維長の測定方法は、平均繊維径の場合と同様にして、各繊維の長さを目視で計測する。計測値の中位長を平均繊維長とする。
【００４１】
セルロースナノファイバーの保水度は、好ましくは２５０〜５００％、より好ましくは２８０〜４９０％、特に好ましくは３００〜４８０％である。セルロースナノファイバーの保水度が２５０％を下回ると、セルロースナノファイバーの分散性が悪化し、他の繊維、例えばパルプと均一に混合することができなくなるおそれがある。他方、セルロースナノファイバーの保水度が５００％を上回ると、セルロースナノファイバー自体の保水力が高くなり、セルロース繊維スラリーの脱水性が悪化するおそれがある。
【００４２】
セルロースナノファイバーの保水度は、例えば、原料パルプの選定、前処理、解繊等によって調整することができる。
【００４３】
セルロースナノファイバーの保水度は、ＪＡＰＡＮ  ＴＡＰＰＩ  Ｎｏ．２６（２０００）に準拠して測定した値である。
【００４４】
セルロースナノファイバー結晶化度は、好ましくは９５〜５０％、より好ましくは９０〜６０％、特に好ましくは８５〜７０％である。セルロースナノファイバーの結晶化度が以上の範囲内であれば、樹脂の強度を確実に向上することができる。
【００４５】
結晶化度は、例えば、原料パルプの選定、前処理、解繊等で任意に調整することができる。
【００４６】
セルロースナノファイバーの結晶化度は、ＪＩＳ  Ｋ  ０１３１（１９９６）に準拠して測定した値である。
【００４７】
セルロースナノファイバーの擬似粒度分布曲線におけるピーク値は、１つのピークであるのが好ましい。１つのピークである場合、セルロースナノファイバーは、繊維長及び繊維径の均一性が高く、セルロース繊維スラリーの脱水性に優れる。
【００４８】
セルロースナノファイバーのピーク値は、例えば０．１〜１００μｍ、好ましくは１〜５０μｍ、より好ましくは５〜２５μｍである。
【００４９】
セルロースナノファイバーのピーク値は、例えば、原料パルプの選定、前処理、解繊等によって調整することができる。
【００５０】
セルロースナノファイバーのピーク値は、ＩＳＯ−１３３２０（２００９）に準拠して測定した値である。より詳細には、まず、粒度分布測定装置を使用してセルロースナノファイバーの水分散液の体積基準粒度分布を調べる。次に、この分布からセルロースナノファイバーの中位径を測定する。この中位径をピーク値とする。
【００５１】
セルロースナノファイバーのパルプ粘度は、好ましくは１０.０〜１.０ｃｐｓ、より好ましくは８.０〜１．５ｃｐｓ、特に好ましくは５.０〜２.０ｃｐｓである。パルプ粘度は、セルロースを銅エチレンジアミン液に溶解させた後の溶解液の粘度であり、パルプ粘度が大きいほどセルロースの重合度が大きいことを示している。パルプ粘度が以上の範囲内であれば、スラリーに脱水性を付与しつつ、樹脂と混練する際にセルロースナノファイバーの分解を抑えられ、十分な補強効果を得ることができる。
【００５２】
セルロースナノファイバーのパルプ粘度は、ＴＡＰＰＩ  Ｔ  ２３０に準拠して測定した値である。
【００５３】
解繊して得られたセルロースナノファイバーは、必要により、他のセルロース繊維と混合するに先立って水系媒体中に分散して分散液としておくことができる。水系媒体は、全量が水であるのが特に好ましい（水溶液）。ただし、水系媒体は、一部が水と相溶性を有する他の液体であってもよい。他の液体としては、例えば、炭素数３以下の低級アルコール類等を使用することができる。
【００５４】
セルロースナノファイバーの分散液（濃度１％）のＢ型粘度は、好ましくは２,０００〜１０ｃｐ、より好ましくは１，５００〜３０ｃｐ、特に好ましくは１，３００〜５０ｃｐである。分散液のＢ型粘度を以上の範囲内にすると、他のセルロース繊維との混合が容易になり、また、セルロース繊維スラリーの脱水性が向上する。
【００５５】
セルロースナノファイバーの分散液のＢ型粘度（固形分濃度１％）は、ＪＩＳ−Ｚ８８０３（２０１１）の「液体の粘度測定方法」に準拠して測定した値である。Ｂ型粘度は分散液を攪拌したときの抵抗トルクであり、高いほど攪拌に必要なエネルギーが多くなることを意味する。
【００５６】
セルロース繊維中におけるセルロースナノファイバーの含有率は、好ましくは１０〜９５質量％、より好ましくは３０〜９３質量％、特に好ましくは５０〜９０質量％である。セルロースナノファイバーの含有率が１０質量％を下回ると、樹脂の強度が十分に向上しないおそれがある。他方、セルロースナノファイバーの含有率が９５質量％を超えると、セルロースナノファイバー同士の凝集が強く、樹脂中で分散できず、補強効果が十分とならないおそれがある。
【００５７】
（ミクロフィブリル化セルロース）
本形態においては、微細繊維として、セルロースナノファイバーに換えて、好ましくはセルロースナノファイバーと共にミクロフィブリル化セルロースを使用する。
【００５８】
ミクロフィブリル化セルロースは、セルロースナノファイバーに比べサイズが大きいため樹脂中で分散し易く三次元ネットワークを構築し易いが、セルロースナノファイバーの方がミクロフィブリル化セルロースに比べ単結晶体に近いため、強度物性が高く樹脂への補強効果が期待することができる。双方のアドバンテージを活かすためには上記の割合で混合することが望ましい
【００５９】
ミクロフィブリル化セルロースは、セルロースナノファイバーよりも平均繊維径の太い繊維を意味する。具体的には、例えば０．１〜１５μｍ、好ましくは０．５〜１０μｍ、より好ましくは１〜５μｍである。
【００６０】
ミクロフィブリル化セルロースの平均繊維径が０．１μｍを下回ると、セルロースナノファイバーであるのと変わらなくなり、樹脂の強度（特に曲げ弾性率）向上効果が十分に得られなくなる。また、解繊時間が長くなり、大きなエネルギーが必要になる。さらに、セルロース繊維スラリーの脱水性が悪化する。脱水性が悪化すると、分散剤と混合した後に乾燥する場合において、当該乾燥に大きなエネルギーが必要になり、乾燥に大きなエネルギーをかけるとミクロフィブリル化セルロースが熱劣化して、強度が低下するおそれがある。他方、ミクロフィブリル化セルロースの平均繊維径が１５μｍを上回ると、パルプであるのと変わらなくなり、補強効果が十分でなくなるおそれがある。
【００６１】
ミクロフィブリル化セルロースは、原料パルプを解繊（微細化）することで得ることができる。原料パルプとしては、セルロースナノファイバーと同じものを使用することができ、セルロースナノファイバーと同じものを使用するのが好ましい。
【００６２】
ミクロフィブリル化セルロースの原料パルプは、セルロースナノファイバーの場合と同様の方法で前処理や解繊をすることができる。ただし、解繊の程度は異なり、例えば、平均繊維径が０．１μｍ以上に留まる範囲で行う必要がある。以下、セルロースナノファイバーの場合と異なる点を中心に説明する。
【００６３】
ミクロフィブリル化セルロースの平均繊維長（単繊維の長さの平均）は、好ましくは０．０２〜３．０ｍｍ、より好ましくは０．０５〜２．０ｍｍ、特に好ましくは０．１〜１．５ｍｍである。平均繊維長が０．０２ｍｍ未満であると、繊維同士の三次元ネットワークを形成できず、樹脂の補強効果が低下するおそれがある。
【００６４】
平均繊維長は、例えば、原料パルプの選定、前処理、解繊等で任意に調整可能である。
【００６５】
ミクロフィブリル化セルロースの繊維長は、０．２ｍｍ以下の割合が６０％以上であるのが好ましく、７０％以上であるのがより好ましく、７５％以上であるのが特に好ましい。当該割合が６０％未満であると、樹脂の補強効果が十分に得られない可能性がある。他方、ミクロフィブリル化セルロースの繊維長は、０．２ｍｍ以下の割合の上限がなく、全て０．２ｍｍ以下であっても良い。
【００６６】
ミクロフィブリル化セルロースのアスペクト比は、好ましくは２〜５，０００、より好ましくは１００〜１，０００である。アスペクト比とは、平均繊維長を平均繊維幅で除した値である。アスペクト比が大きいほど樹脂中において引っかかりが生じる箇所が多くなるため補強効果が上がるが、他方で引っかかりが多い分樹脂の延性が低下するものと考えられる。なお、無機フィラーを樹脂に混練した場合、フィラーのアスペクト比が大きいほど曲げ強度が向上するが、伸びは著しく低下するとの知見が存在する。
【００６７】
ミクロフィブリル化セルロースのフィブリル化率は、好ましくは１．０〜３０．０％、より好ましくは１．５〜２０．０％、特に好ましくは２．０〜１５．０％である。フィブリル化率が３０．０％を超えると、水との接触面積が広くなり過ぎるため、たとえ平均繊維幅が０．１μｍ以上に留まる範囲で解繊できたとしても、脱水が困難になる可能性がある。他方、フィブリル化率が１．０％未満では、フィブリル同士の水素結合が少なく、強硬な三次元ネットワークを形成することができなくなるおそれがある。
【００６８】
ミクロフィブリル化セルロースの結晶化度は、５０％以上であるのが好ましく、６０％以上であるのがより好ましい。結晶化度が５０％未満であると、パルプやセルロースナノファイバーとの混合性は向上するものの、繊維自体の強度が低下するため、強度を担保することができなくなるおそれがある。
【００６９】
他方、ミクロフィブリル化セルロースの結晶化度は、９０％以下であるのが好ましく、８８％以下であるのがより好ましく、８６％以下であるのが特に好ましい。結晶化度が９０％を超えると、分子内の強固な水素結合割合が多くなり繊維自体が剛直となり、再分散性が劣るようになる。
【００７０】
ミクロフィブリル化セルロースの結晶化度は、例えば、原料パルプの選定、前処理、微細化処理で任意に調整可能である。
【００７１】
ミクロフィブリル化セルロースのパルプ粘度は、２ｃｐｓ以上であるのが好ましく、４ｃｐｓ以上であるのがより好ましい。パルプ粘度が２ｃｐｓ未満であると、ミクロフィブリル化セルロースの凝集を十分に抑制することができないおそれがある。
【００７２】
ミクロフィブリル化セルロースのフリーネスは、５００ｃｃ以下が好ましく、３００ｃｃ以下がより好ましく、１００ｃｃ以下が特に好ましい。ミクロフィブリル化セルロースのフリーネスが５００ｃｃを超えるとミクロフィブリル化セルロースの平均繊維径が１０μｍを超え、強度に関する効果が十分に得られないおそれがある。
【００７３】
ミクロフィブリル化セルロースの保水度は、例えば、原料パルプの選定、前処理、解繊等で任意に調整可能である。
【００７４】
セルロース繊維中におけるミクロフィブリル化セルロースの含有率は、好ましくは５０質量％未満、より好ましくは４０質量％未満、特に好ましくは３０質量未満％である。ミクロフィブリル化セルロースの含有率が５０質量％を超えると、相対的にセルロースナノファイバーの含有率が減ることになり、セルロースナノファイバーを含有することによる効果が得られないおそれがある。
【００７５】
ミクロフィブリル化セルロースの各種物性の測定方法は、特にこれに反する記載のない限り、セルロースナノファイバーの場合と同様である。
【００７６】
（スラリー）
微細繊維を含む繊維状セルロースは、必要により、水系媒体中に分散して分散液（スラリー）にする。水系媒体は、全量が水であるのが特に好ましいが、一部が水と相溶性を有する他の液体である水系媒体も使用することができる。他の液体としては、炭素数３以下の低級アルコール類等を使用することができる。
【００７７】
スラリーの固形分濃度は、０．５〜５．０質量％であるのが好ましく、１．０〜３．０質量％であるのがより好ましい。固形分濃度が０．５質量％を下回ると、脱水と乾燥する際に過大なエネルギーが必要となるおそれがある。他方、固形分濃度が５．０質量％を上回ると、スラリー自体の流動性が低下してしまい分散剤を均一に混合できなくなるおそれがある。
【００７８】
（分散剤）
繊維状セルロースのスラリーには、分散剤を混合する。分散剤としては、水酸基、カルボキシ基、及びアミン基の中から選択された少なくともいずれか１種以上の官能基を有するものを使用するのが好ましい。より好ましくは、メラミン、尿素リン酸化澱粉、カルバミン酸澱粉、レシチン、及びカゼイン、の中から選択された少なくともいずれか１種以上を使用するのが好ましい。以上の分散剤は、乾燥した微細繊維同士の水素結合を阻害する。特に上記のメラミン、尿素リン酸化澱粉、カルバミン酸澱粉、レシチン、及びカゼイン、は、セルロースと樹脂の両方と馴染み易く、樹脂の補強効果をさらに向上できる。したがって、微細繊維及び樹脂の混練に際して微細繊維が樹脂中において確実に分散（再分散）するようになる。加えて、以上の分散剤は、微細繊維及び樹脂の相溶性を向上させる役割も有する。この点でも、微細繊維の樹脂中における分散性が向上する。したがって、本形態の分散剤は、相溶剤ということもできる。
【００７９】
なお、繊維状セルロース及び樹脂の混練に際して、別途、相溶剤（薬剤）を添加することも考えられるが、この段階で薬剤を添加するよりも、予め繊維状セルロースと分散剤（薬剤）を混合している本形態の方が、繊維状セルロースに対する薬剤の纏わりつきが均一になり、樹脂との相溶性向上効果が高くなる。
【００８０】
また、例えば、ポリプロピレンは融点が１６０℃であり、したがって繊維状セルロース及び樹脂の混練は、１８０℃程度で行う。しかるに、この状態で分散剤（液）を添加すると、一瞬で乾燥してしまう。そこで、融点の低い樹脂を使用してマスターバッチ（ＣＮＦ等の濃度の濃い複合樹脂）を作製し、その後に通常の樹脂で濃度を下げる方法が存在する。しかしながら、融点の低い樹脂は一般的に強度が低い。したがって、当該方法によると、複合樹脂の強度が下がるおそれがある。
【００８１】
本形態の分散剤の混合量は、セルロースナノファイバー１００質量部に対して、好ましくは１〜４０質量部、より好ましくは５〜３０質量部、特に好ましくは１０〜２０質量部である。この点、ヒドロキシ酸類やグリセリン又はグリセリン誘導体を使用する場合は、セルロースナノファイバー１００質量部に対して４０質量部以上の混合が必要であった。しかしながら、本形態の分散剤を使用する場合は、セルロースナノファイバー１００質量部に対して１量部（以上）の混合で足りる。つまり、本形態の分散剤による場合は、その混合量を減らすことができる。この点、分散剤にはセルロースナノファイバーによる樹脂の補強効果を阻害する可能性があるという点に着目すると、分散剤の混合量を減らせるということは、大きな利点になる。
【００８２】
なお、セルロースナノファイバーの分散性を向上させるという点に着目すれば、分散剤の混合はセルロースナノファイバーによる樹脂の補強効果を向上させるものである。しかしながら、分散剤は、セルロースナノファイバーの存在故に親水性（親水基を有する）でなくてはならず、この点で樹脂の強度を落とす側面も有している。また、分散剤は、時間の経過とともに表面に表出してくる可能性がある。したがって、分散剤の混合量を減らせるというのは、大きな利点である。
【００８３】
（製造方法）
繊維状セルロース及び分散剤の混合物は、樹脂と混練するに先立って乾燥及び粉砕して粉状物にするのが好ましい。この形態によると、樹脂との混練に際して繊維状セルロースを乾燥させる必要がなく、熱効率が良い。また、混合物に分散剤が混合されているため、当該混合物を乾燥したとしても、微細繊維が再分散しなくなるおそれが低い。
【００８４】
混合物は、必要により、乾燥するに先立って脱水して脱水物にする。この脱水は、例えば、ベルトプレス、スクリュープレス、フィルタープレス、ツインロール、ツインワイヤーフォーマ、バルブレスフィルタ、センターディスクフィルタ、膜処理、遠心分離機等の脱水装置の中から１種又は２種以上を選択使用して行うことができる。
【００８５】
混合物の乾燥は、例えば、ロータリーキルン乾燥、円板式乾燥、気流式乾燥、媒体流動乾燥、スプレー乾燥、ドラム乾燥、スクリューコンベア乾燥、パドル式乾燥、一軸混練乾燥、多軸混練乾燥、真空乾燥、攪拌乾燥等の中から１種又は２種以上を選択使用して行うことができる。
【００８６】
乾燥した混合物（乾燥物）は、粉砕して粉状物にする。乾燥物の粉砕は、例えば、ビーズミル、ニーダー、ディスパー、ツイストミル、カットミル、ハンマーミル等の中から１種又は２種以上を選択使用して行うことができる。
【００８７】
粉状物の平均粒子径は、１,０００μｍ以下であるのが好ましく、８００μｍ以下であるのがより好ましく、６００μｍ以下であるのが特に好ましい。粉状物の平均粒子径が１，０００μｍを超えると、樹脂との混練性に劣るものになるおそれがある。ただし、粉状物の平均粒子径を１μｍ未満にするには大きなエネルギーが必要になるため、経済的でない。なお、粉状物の平均粒子径の制御は、粉砕の程度を制御することのほか、フィルター、サイクロン等の分級装置を使用した分級によることができる。
【００８８】
混合物（粉状物）の嵩比重は、０．０３〜１．０であるのが好ましく、０．１〜０．８であるのがより好ましい。嵩比重が１．０を超えるということは繊維状セルロース同士の水素結合がより強固であり、樹脂中で分散させることは容易ではない。他方、嵩比重を０．０３未満にするのは、移送コストの面から不利である。
【００８９】
嵩比重は、ＪＩＳ  Ｋ７３６５に準じて測定した値である。
【００９０】
混合物（粉状物）の水分率は、５０％以下が好ましく、３０％以下がより好ましく、１０％以下が特に好ましい。水分率が５０％を超えると、樹脂と混練する際のエネルギーが膨大になり、経済的でない。
【００９１】
繊維の水分率は、定温乾燥機を用いて、試料を１０５℃で６時間以上保持し質量の変動が認められなくなった時点の質量を乾燥後質量とし、下記式にて算出した値である。
繊維水分率（％）＝［（乾燥前質量−乾燥後質量）÷乾燥前質量］×１００
【００９２】
以上のようにして得た粉状物（樹脂の補強材）は、樹脂と混練し、繊維状セルロース複合樹脂を得る。この混練は、例えば、ペレット状の樹脂と粉状物とを混ぜ合わす方法によることのほか、樹脂をまず溶融し、この溶融物の中に粉状物を添加するという方法によることもできる。
【００９３】
樹脂としては、熱可塑性樹脂又は熱硬化性樹脂の少なくともいずれか一方を使用することができる。
【００９４】
熱可塑性樹脂としては、例えば、ポリプロピレン（ＰＰ）、ポリエチレン（ＰＥ）等のポリオレフィン、脂肪族ポリエステル樹脂や芳香族ポリエステル樹脂等のポリエステル樹脂、ポリスチレン、メタアクリレート、アクリレート等のポリアクリル樹脂、ポリアミド樹脂、ポリカーボネート樹脂、ポリアセタール樹脂等の中から１種又は２種以上を選択して使用することができる。
【００９５】
ただし、ポリオレフィン及びポリエステル樹脂の少なくともいずれか一方を使用するのが好ましい。また、ポリオレフィンとしては、ポリプロピレンを使用するのが好ましい。さらに、ポリエステル樹脂としては、脂肪族ポリエステル樹脂として、例えば、ポリ乳酸、ポリカプロラクトン等を例示することができ、芳香族ポリエステル樹脂として、例えば、ポリエチレンテレフタレート等を例示することができるが、生分解性を有するポリエステル樹脂（単に「生分解性樹脂」ともいう。）を使用するのが好ましい。
【００９６】
生分解性樹脂としては、例えば、ヒドロキシカルボン酸系脂肪族ポリエステル、カプロラクトン系脂肪族ポリエステル、二塩基酸ポリエステル等の中から１種又は２種以上を選択して使用することができる。
【００９７】
ヒドロキシカルボン酸系脂肪族ポリエステルとしては、例えば、乳酸、リンゴ酸、グルコース酸、３−ヒドロキシ酪酸等のヒドロキシカルボン酸の単独重合体や、これらのヒドロキシカルボン酸のうちの少なくとも１種を用いた共重合体等の中から１種又は２種以上を選択して使用することができる。ただし、ポリ乳酸、乳酸と乳酸を除く上記ヒドロキシカルボン酸との共重合体、ポリカプロラクトン、上記ヒドロキシカルボン酸のうちの少なくとも１種とカプロラクトンとの共重合体を使用するのが好ましく、ポリ乳酸を使用するのが特に好ましい。
【００９８】
この乳酸としては、例えば、Ｌ−乳酸やＤ−乳酸等を使用することができ、これらの乳酸を単独で使用しても、２種以上を選択して使用してもよい。
【００９９】
カプロラクトン系脂肪族ポリエステルとしては、例えば、ポリカプロラクトンの単独重合体や、ポリカプロラクトン等と上記ヒドロキシカルボン酸との共重合体等の中から１種又は２種以上を選択して使用することができる。
【０１００】
二塩基酸ポリエステルとしては、例えば、ポリブチレンサクシネート、ポリエチレンサクシネート、ポリブチレンアジペート等の中から１種又は２種以上を選択して使用することができる。
【０１０１】
生分解性樹脂は、１種を単独で使用しても、２種以上を併用してもよい。
【０１０２】
熱硬化性樹脂としては、例えば、フェノール樹脂、尿素樹脂、メラミン樹脂、フラン樹脂、不飽和ポリエステル、ジアリルフタレート樹脂、ビニルエステル樹脂、エポキシ樹脂、ウレタン系樹脂、シリコーン樹脂、熱硬化性ポリイミド系樹脂等を使用することができる。これらの樹脂は、単独で又は二種以上組み合わせて使用することができる。
【０１０３】
樹脂には、無機充填剤が、好ましくはサーマルリサイクルに支障が出ない割合で含有されていてもよい。
【０１０４】
無機充填剤としては、例えば、Ｆｅ、Ｎａ、Ｋ、Ｃｕ、Ｍｇ、Ｃａ、Ｚｎ、Ｂａ、Ａｌ、Ｔｉ、ケイ素元素等の周期律表第Ｉ族〜第ＶＩＩＩ族中の金属元素の単体、酸化物、水酸化物、炭素塩、硫酸塩、ケイ酸塩、亜硫酸塩、これらの化合物よりなる各種粘土鉱物等を例示することができる。
【０１０５】
具体的には、例えば、硫酸バリウム、硫酸カルシウム、硫酸マグネシウム、硫酸ナトリウム、亜硫酸カルシウム、酸化亜鉛、シリカ、重質炭酸カルシウム、軽質炭酸カルシウム、ほう酸アルミニウム、アルミナ、酸化鉄、チタン酸カルシウム、水酸化アルミニウム、水酸化マグネシウム、水酸化カルシウム、水酸化ナトリウム、炭酸マグネシウム、ケイ酸カルシウム、クレーワラストナイト、ガラスビーズ、ガラスパウダー、珪砂、硅石、石英粉、珪藻土、ホワイトカーボン、ガラスファイバー等を例示することができる。これらの無機充填剤は、複数が含有されていてもよい。また、古紙パルプに含まれるものであってもよい。
【０１０６】
繊維状セルロース及び樹脂の配合割合は、繊維状セルロースが１質量部以上、樹脂が９９質量部以下であるのが好ましく、繊維状セルロースが２質量部以上、樹脂が９８質量部以下であるのがより好ましく、繊維状セルロースが３質量部以上、樹脂が９７質量部以下であるのが特に好ましい。
【０１０７】
また、繊維状セルロースが５０質量部以下、樹脂が５０質量部以上であるのが好ましく、繊維状セルロースが４０質量部以下、樹脂が６０質量部以上であるのがより好ましく、繊維状セルロースが３０質量部以下、樹脂が７０質量部以上であるのが特に好ましい。ただし、繊維状セルロースの配合割合が１０〜５０質量部であると、樹脂組成物の強度、特に曲げ強度及び引張り弾性率の強度を著しく向上させることができる。
【０１０８】
なお、最終的に得られ樹脂組成物に含まれる繊維状セルロース及び樹脂の含有割合は、通常、繊維状セルロース及び樹脂の上記配合割合と同じとなる。
【０１０９】
（その他の組成物）
樹脂組成物には、以上の微細繊維やパルプ等のほか、ケナフ、ジュート麻、マニラ麻、サイザル麻、雁皮、三椏、楮、バナナ、パイナップル、ココヤシ、トウモロコシ、サトウキビ、バガス、ヤシ、パピルス、葦、エスパルト、サバイグラス、麦、稲、竹、各種針葉樹（スギ及びヒノキ等）、広葉樹及び綿花などの各種植物体から得られた植物材料に由来する繊維を含ませることもでき、含まれていてもよい。
【０１１０】
樹脂組成物には、例えば、帯電防止剤、難燃剤、抗菌剤、着色剤、ラジカル捕捉剤、発泡剤等の中から１種又は２種以上を選択して、本発明の効果を阻害しない範囲で添加することができる。これらの原料は、繊維状セルロースの分散液に添加しても、混合物及び樹脂の混練の際に添加しても、これらの混練物に添加しても、その他の方法で添加してもよい。ただし、製造効率の面からは、混合物及び樹脂の混練の際に添加するのが好ましい。
【０１１１】
（成形処理）
混合物及び樹脂の混練物は、必要により再度混練する等した後、所望の形状に成形することができる。この成形の大きさや厚さ、形状等は、特に限定されず、例えば、シート状、ペレット状、粉末状、繊維状等とすることができる。
【０１１２】
成形処理の際の温度は、樹脂のガラス転移点以上であり、樹脂の種類によって異なるが、例えば９０〜２６０℃、好ましくは１００〜２４０℃である。
【０１１３】
混練物の成形は、例えば、金型成形、射出成形、押出成形、中空成形、発泡成形等によることができる。また、混練物を紡糸して繊維状にし、前述した植物材料等と混繊してマット形状、ボード形状とすることもできる。混繊は、例えば、エアーレイにより同時堆積させる方法等によることができる。
【０１１４】
混練物を成形する装置としては、例えば、射出成形機、吹込成形機、中空成形機、ブロー成形機、圧縮成形機、押出成形機、真空成形機、圧空成形機等の中から１種又は２種以上を選択して使用することができる。
【０１１５】
以上の成形は、混練に続いて行うことも、混練物をいったん冷却し、破砕機等を使用してチップ化した後、このチップを押出成形機や射出成形機等の成形機に投入して行うこともできる。もちろん、成形は、本発明の必須の要件ではない。
【実施例】
【０１１６】
次に、本発明の実施例について、説明する。
まず、原料パルプ（ＬＢＫＰ：水分９８質量％）をナイヤガラビーターで２時間３０分予備叩解した。次いで、石臼型分散機（増幸産業社の「スーパーマスコロイダー」）で解繊処理を２回施し、セルロースナノファイバー（繊維）の水分散液（濃度２質量％）を得た。この水分散液に含まれるセルロースナノファイバーは、レーザー回折を用いた粒度分布測定の疑似粒度分布において１つのピークを有し、保水度は３５０％以上であった。
【０１１７】
次に、水分散液とメラミン（薬剤）の水溶液（濃度２質量％）とを、マグネットスターラーで６０分間、１２００ｒｐｍで撹拌し、混合液を得た。セルロースナノファイバーとメラミンとの混合比（質量基準）は、１０：１とした。
【０１１８】
次に、混合液を１０５℃で６時間乾燥させてフィルム状のセルロースナノファイバー含有乾燥体を得た。この乾燥体の含水率は、９．８質量％であった。
【０１１９】
得られた乾燥体は、平均粒子径が１ｍｍ以下となるように粉砕した。
【０１２０】
粉砕物（粉状物）１１ｇと無水マレイン酸ポリプロピレン５ｇとポリプロピレン（樹脂）８５ｇとをニーダーで１８０℃、１時間混練し、セルロースナノファイバー複合樹脂を得た（試験例１）。また、表１に示すように、薬剤を種々変化させてセルロースナノファイバー複合樹脂を得た（試験例２〜５。試験例６は薬剤不使用。）。
【０１２１】
各セルロースナノファイバー複合樹脂について、曲げ弾性率のアップ率を調べた。結果を表１に示した。なお、曲げ弾性率及びアップ率、並びに各薬剤の詳細は、次のとおりである。また、嵩比重及び含水率は、前述したとおりである。
【０１２２】
（曲げ弾性率）
各セルロースナノファイバー複合樹脂を曲げ試験片に成形し、この成形物について曲げ弾性率を調べた。曲げ弾性率は、ＪＩＳ  Ｋ７１７１：２００８に準拠して測定した。
【０１２３】
（アップ率）
樹脂自体の曲げ弾性率を１とし、アップ率＝各セルロースナノファイバー複合樹脂の曲げ弾性率／樹脂自体の曲げ弾性率とした。
【０１２４】
【表１】
2020158700.tif 000002
【産業上の利用可能性】
【０１２５】
本発明は、繊維状セルロース複合樹脂及びその製造方法、並びに樹脂の補強材として利用可能である。